(57)【特許請求の範囲】
【請求項１】
樹脂成分１００質量部と、球形度０．７〜１．０である粒子の割合が全粒子の６０％以上である粒子状蛍光体２００〜２０００質量部とを含有し、未硬化状態において常温で可塑性固体もしくは半固体の状態である熱硬化性樹脂組成物からなる層を含み、
前記蛍光体の平均粒径が前記熱硬化性樹脂組成物からなる層の厚みの６０％以下であり、かつ、前記蛍光体の最大粒径が前記熱硬化性樹脂組成物からなる層の厚みの９０％以下である、
蛍光体高充填波長変換シート。
【請求項２】
前記熱硬化性樹脂組成物が熱硬化性シリコーン樹脂、熱硬化性エポキシ樹脂組成物又は熱硬化性シリコーン・エポキシ混成樹脂組成物である請求項１に係る蛍光体高充填波長変換シート。
【請求項３】
熱硬化性樹脂組成物からなる層の厚みが1０〜１００μｍである請求項１又は２に係る蛍光体高充填波長変換シート。
【請求項４】
ＬＥＤ素子の表面に、請求項１〜３のいずれか１項に記載の波長変換シートを配置し、該シートを加熱して硬化させることにより蛍光体含有硬化樹脂層で該ＬＥＤ素子を被覆することを含む、被覆ＬＥＤ素子を有する発光光半導体装置の製造方法。
【請求項５】
請求項４に記載の方法により得られる被覆ＬＥＤ素子を有する発光光半導体装置。
【発明の詳細な説明】
【技術分野】
【０００１】
本発明は、蛍光体含有波長変換シートに関し、特にＬＥＤ素子のチップ表面に配置し硬化させて被覆することによりＬＥＤの青色光及び紫外光の波長を変換させることが可能な波長変換シート、該シートを利用する発光装置の製造方法、並びに発光装置に関する。
【背景技術】
【０００２】
発光ダイオード（ＬＥＤ）の分野では波長変換のために蛍光体を使用することは知られている（特許文献１）。シリコーン樹脂は耐光性に優れることからＬＥＤ素子を封止、保護のために被覆する材料として注目されている（特許文献２）
また蛍光体を低濃度で含有したシリコーン樹脂シートが開示されている。（特許文献３）
【０００３】
一般に、白色ＬＥＤでは、蛍光体を分散させたシリコーン樹脂やエポキシ樹脂でＬＥＤチップを被覆するなどの方法により蛍光体をチップ近傍に分散させて青色光を擬似白色光に変換させている。しかし蛍光体の樹脂層中での分散が不均一であったり、偏りがあったりすると色ずれが起こりやすいため、均一な白色光を作り出すには蛍光体を被覆樹脂層中に均一に分散させることが必要である。そのために、スクリーン印刷や、蛍光体を沈降させることにより被覆樹脂層の下層近傍に均一分散させる方法等が検討されているが、製造工程が複雑化したり、得られる安定化の程度が不十分であったりする問題があった。したがって、蛍光体をチップ表面近傍に容易に均一分散させることができる技術求められている。その解決策として波長変換シートが実用化されているが従来の波長変換シートは蛍光体の含有量が少なかったため変換効率が不十分であった。
【０００４】
また、ＬＥＤ等においては、ＬＥＤ素子を被覆する樹脂層には高い耐熱性、耐紫外線性等も求められる。さらに、従来の製造装置でかかる樹脂層を形成することができると好都合である。
【先行技術文献】
【特許文献】
【０００５】
【特許文献１】特表２００５−５２４７３７
【特許文献２】特開２０１０−２０２８０１号公報
【特許文献３】特開２００９−２３５３６８号公報
【発明の概要】
【発明が解決しようとする課題】
【０００６】
そこで、本発明の課題は、ＬＥＤ素子表面近傍に容易に蛍光体を高充填且つ均一分散させることができる蛍光体高充填波長変換シートを提供することにある。
また、本発明の別の課題は、当該シートを用いて安定した均一な白色光や昼光色を与える発光装置の製造方法及び発光装置を提供することにある。
【課題を解決するための手段】
【０００７】
本発明は上記の課題を解決する手段として、第一に、
樹脂成分１００質量部と、球形度０．７〜１．０である粒子の割合が全粒子の６０％以上である粒子状蛍光体１００〜２０００質量部とを含有し、未硬化状態において常温で可塑性固体もしくは半固体の状態である熱硬化性樹脂組成物からなる層を含み、
前記蛍光体の平均粒径が前記熱硬化性樹脂組成物からなる層の厚みの６０％以下であり、かつ、前記蛍光体の最大粒径が前記熱硬化性樹脂組成物からなる層の厚みの９０％以下である、
蛍光体高充填波長変換シートを提供する。
【０００８】
本発明は第二に、
ＬＥＤ素子の表面に、上記の波長変換シートを配置し、該シートを加熱して硬化させることにより蛍光体含有硬化樹脂層で該ＬＥＤ素子を被覆することを含む、被覆ＬＥＤ素子を有する発光光半導体装置の製造方法を提供する。
【０００９】
本発明は第三に、
上記の製造方法により得られる被覆ＬＥＤ素子を有する発光光半導体装置を提供する。
【発明の効果】
【００１０】
本発明の熱硬化性樹脂シートは未硬化状態で固体又は半固体であるので、取り扱い易く作業性が良好であるため、ＬＥＤチップ表面に容易に積層させ接着することができる。また、未硬化状態で固体又は半固体であるので、充填された蛍光体が保管中に分離沈降を起こさず、蛍光体が均一に分散した樹脂層を安定して形成することができる。従来、蛍光体含有する熱硬化性樹脂シートをＬＥＤ素子上に貼り付け、硬化させた後、更に透明樹脂を注型し封止する。熱硬化性樹脂シートは通常のダイボンドマウンター等のマウント装置でも容易にＬＥＤチップ表面に積層、接着させることができる。そして、こうして積層した組成物シートを硬化させることで、蛍光体が均一に分散した硬化樹脂層を均一な層厚で効率よく安定に形成することができる。また、得られる蛍光体樹脂層では蛍光体が均一に分散しているので色ずれは起こり難く、演色性が良好である。
【発明を実施するための形態】
【００１１】
以下、本発明の波長変換シートについて詳しく説明する。以下の記載において、Ｍｅはメチル基、Ｅｔはエチル基、Ｐｈはフェニル基、そしてＶｉはビニル基を示す。
【００１２】
１．蛍光体高充填波長変換シート
本発明の波長変換シートは、樹脂成分１００質量部と、粒子状蛍光体１００〜２０００質量部とを含有し、未硬化状態において常温で可塑性の固体もしくは半固体の状態である熱硬化性樹脂組成物からなる層を含む。ここで、「常温」とは通常の状態における周囲温度を意味し、通常１５〜３０℃の範囲の温度であり、典型的には２５℃である。「半固体」とは可塑性を有し、特定の形状に成形されたときに少なくとも１時間、好ましくは８時間以上その形状を保持し得る物質の状態を云う。したがって、例えば、常温で非常に高い粘度を有する流動性物質が本質的には流動性を有するものの、非常に高い粘度のために少なくとも１時間という短時間では付与された形状に変化（即ち、くずれ）を肉眼では認めることができないとき、その物質は半固体の状態にある。
【００１３】
上記の熱硬化性樹脂組成物は常温においてそのような可塑性の固体又は半固体の状態であるが、加熱により約５０℃以上の温度で硬化し始めるが、現象としては加熱を受けてまず軟化し、固体状態の場合は僅かに流動性を示す状態になり、半固体状態の場合は僅かに流動性が高まった状態になる。その後に粘度が再上昇し固体化（硬化）へ向かう。
【００１４】
＜熱硬化性樹脂組成物＞
本発明の波長変換シートを構成する層は熱硬化性樹脂組成物からなる。該組成物は樹脂成分と蛍光体を含有する。
【００１５】
ａ．樹脂成分：
本発明に使用する熱硬化性樹脂組成物としては、熱硬化性エポキシ樹脂組成物、熱硬化性シリコーン樹脂、及びシリコーン樹脂とエポキシ樹脂を樹脂成分として含む熱硬化性混成樹脂組成物が例示される。樹脂成分の種類はこれら組成物の種類ごとに異なるが、樹脂成分１００質量部当たり粒子状蛍光体は１００〜２０００質量部の範囲で配合される。
【００１６】
・熱硬化性エポキシ樹脂組成物：
熱硬化性エポキシ樹脂組成物は、通常、エポキシ樹脂、硬化剤及び硬化促進剤を含む。この種の組成物の場合には、エポキシ樹脂と硬化剤が樹脂成分を構成する。
・・エポキシ樹脂：
エポキシ樹脂としては、例えば、ビスフェノール型エポキシ樹脂、クレゾールノボラック型エポキシ樹脂、脂環式エポキシ樹脂、脂肪族型エポキシ樹脂、ビフェニル型エポキシ樹脂、アラルキル型エポキシ樹脂、イソシアヌル酸骨格を持つエポキシ樹脂等が挙げられる。
・・硬化剤：
硬化剤としては酸無水物、各種フェノール樹脂、各種アミン化合物などを使用することが出来る。
・・硬化促進剤：
硬化促進剤としては、例えば４級ホスホニウム塩、有機ホスフィン、三級アミン化合物、イミダゾール類などが挙げられる。
【００１７】
なかでも、エポキシ樹脂組成物としては、トリアジン誘導体エポキシ樹脂、酸無水物、及び硬化促進剤を含む熱硬化性樹脂エポキシ樹脂組成物が耐熱性や耐光性が優れていることから特に望ましい。
また耐光耐熱性に優れる脂環式エポキシやイソシアヌル酸骨格を持つエポキシ樹脂と酸無水物を含む組成物であって、５０〜１００℃程度の温度で反応させてＢステージ化したものに蛍光体を高充填したものも好適である。
【００１８】
・熱硬化性シリコーン樹脂組成物：
熱硬化性シリコーン樹脂組成物としては、特にアルケニル基含有オルガノポリシロキサン、オルガノハイドロジェンポリシロキサン及びヒドロシリル化触媒を含有する付加硬化型シリコーン樹脂組成物、アルコキシシリル基及び／またはヒドロキシシリル基含有オルガノポリシロキサンと縮合触媒を含有する縮合硬化型シリコーン樹脂組成物等を使用することができる。付加硬化型シリコーン樹脂組成物の場合には、アルケニル基含有オルガノポリシロキサンとオルガノハイドロジェンポリシロキサンが樹脂成分を構成する。
【００１９】
該付加硬化型シリコーン樹脂組成物の代表的で好ましいものとして次の組成物が挙げられる。
（Ａ）実質的にＲ1ＳｉＯ1.5単位、Ｒ22ＳｉＯ単位、及びＲ3aＲ4bＳｉＯ(4-a-b)/2単位からなり（ここで、Ｒ1、Ｒ2、及びＲ3は独立にメチル基、エチル基、プロピル基、シクロヘキシル基、又はフェニル基を示し、Ｒ4はビニル基又はアリル基を示し、ａは０、１又は２で、ｂは１又は２で、かつａ＋ｂは２又は３である。）、
上記Ｒ22ＳｉＯ単位の少なくとも一部が連続して繰り返してなり、その繰り返し数が５〜３００個である構造を含む樹脂構造のオルガノポリシロキサン、
（Ｂ）実質的にＲ1ＳｉＯ1.5単位、Ｒ22ＳｉＯ単位、及びＲ3cＨdＳｉＯ(4-c-d)/2単位からなり（ここで、Ｒ1、Ｒ2及びＲ3は独立に上記の通りであり、ｃは０、１又は２で、ｄは１又は２で、かつｃ＋ｄは２又は３である。）、
上記Ｒ22ＳｉＯ単位の少なくとも一部が連続して繰り返してなり、その繰り返し数が５〜３００個である構造を含む樹脂構造のオルガノハイドロジェンポリシロキサン：（Ａ）成分中のビニル基又はアリル基に対する（Ｂ）成分中のケイ素原子に結合した水素原子がモル比で０．１〜４．０となる量、
（Ｃ）白金族金属系触媒：硬化有効量
からなる組成物。
【００２０】
上記の熱硬化性シリコーン樹脂組成物を硬化して得られる硬化物層は硬質樹脂でありながら可撓性に優れ、表面のタックが少なく、しかも従来の成型装置でも容易に成型可能であるという利点がある。該シリコーン樹脂組成物は
上記したシリコーン樹脂やエポキシ樹脂に充填する蛍光体は、全体の６０％以上の蛍光体の粒子形状が球形度０．７〜１．０であって、蛍光体の最大粒径がフィルム厚みの９０％以下のものである。蛍光体高充填熱硬化性樹脂シートは一種類以上の蛍光体を含み、その含有量が硬化性樹脂１００質量部に対し合計１００〜２０００質量部であるような、未硬化状態において常温で可塑性固体もしくは半固体の状態のものである。
本発明はＬＥＤ素子の表面に、上記の蛍光体含有熱硬化樹脂層からなる熱硬化性樹脂シートを配置し、該樹脂シートを加熱硬化させて前記ＬＥＤ素子表面を被覆する工程を含む発光装置の製造方法を提供する。
更に、上記の製造方法により得られる少なくとも蛍光体含有樹脂層で被覆したＬＥＤ素子を有する発光装置を提供する。
【００２１】
上記の熱硬化性シリコーン樹脂組成物の成分を順を追って説明する。
−（Ａ）樹脂構造のオルガノポリシロキサン−
本発明組成物の重要な（Ａ）成分である樹脂構造（即ち、三次元網状構造）のオルガノポリシロキサンは、Ｒ1ＳｉＯ1.5単位、Ｒ22ＳｉＯ単位、及びＲ3aＲ4bＳｉＯ(4-a-b)/2単位からなり（ここで、Ｒ1、Ｒ2、及びＲ3はメチル基、エチル基、プロピル基、シクロヘキシル基、又はフェニル基を示し、Ｒ4はビニル基又はアリル基を示し、ａは０、１又は２で、ｂは１又は２で、かつａ＋ｂは２又は３である。）、
上記Ｒ22ＳｉＯ単位の少なくとも一部が連続して繰り返してなり、その繰り返し数が５〜３００個、好ましくは１０〜３００個、より好ましくは１５〜２００個、更に好ましくは２０〜１００個である構造を部分的に含有する樹脂構造のオルガノポリシロキサンである。
【００２２】
なお、上記のＲ22ＳｉＯ単位の少なくとも一部が連続して繰り返してなり、その繰り返し数が５〜３００個である構造とは、一般式（１）：
【００２３】
【化１】
0005545601.tif 000002
【００２４】
（ここで、ｍは５〜３００の整数）
で表される直鎖状ジオルガノポリシロキサン連鎖構造を意味する。
【００２５】
（Ａ）成分のオルガノポリシロキサン中に存在するＲ22ＳｉＯ単位全体の少なくとも一部、好ましくは５０モル％以上（５０〜１００モル％）、特には８０モル％以上（８０〜１００モル％）が、分子中でかかる一般式（１）で表される連鎖構造を形成していることが好ましい。
【００２６】
（Ａ）成分の分子中においては、Ｒ22ＳｉＯ単位はポリマー分子を直鎖状に延伸するように働き、Ｒ1ＳｉＯ1.5単位はポリマー分子を分岐させ或いは三次元網状化させる。Ｒ3aＲ4bＳｉＯ(4-a-b)/2単位の中のＲ4（ビニル基又はアリル基）は、後述する（Ｂ）成分が有するＲ3cＨdＳｉＯ(4-c-d)/2単位のケイ素原子に結合した水素原子（即ち、ＳｉＨ基）とヒドロシリル化付加反応することにより本発明の組成物を硬化させる役割を果たす。
【００２７】
（Ａ）成分を構成する必須の三種のシロキサン単位のモル比、即ち、Ｒ1ＳｉＯ1.5単位：Ｒ22ＳｉＯ単位：Ｒ3aＲ4bＳｉＯ(4-a-b)/2単位のモル比は、９０〜２４：７５〜９：５０〜１、特に７０〜２８：７０〜２０：１０〜２（但し、合計で１００）であることが得られる硬化物の特性上好ましい。
【００２８】
また、この（Ａ）成分のゲルパーミエーションクロマトグラフィー（ＧＰＣ）によるポリスチレン換算重量平均分子量は３，０００〜１，０００，０００、特に１０，０００〜１００，０００の範囲にあると、該ポリマーは可塑性固体もしくは半固体の状態であり作業性、硬化性などから好適である。
【００２９】
このような樹脂構造のオルガノポリシロキサンは、各単位の原料となる化合物を、生成ポリマー中で上記三種のシロキサン単位が所要のモル比となるように組み合わせ、例えば酸の存在下で共加水分解縮合を行うことによって合成することができる。
【００３０】
ここで、Ｒ1ＳｉＯ1.5単位の原料としては、ＭｅＳｉＣｌ3、ＥｔＳｉＣｌ3、ＰｈＳｉＣｌ3、プロピルトリクロロシラン、シクロヘキシルトリクロロシラン等のクロロシラン類、これらそれぞれのクロロシラン類に対応するメトキシシラン類などのアルコキシシラン類などを例示できる。
【００３１】
Ｒ22ＳｉＯ単位の原料としては、
ＣｌＭｅ2ＳｉＯ（Ｍｅ2ＳｉＯ）ｎＳｉＭｅ2Ｃｌ、
ＣｌＭｅ2ＳｉＯ（Ｍｅ2ＳｉＯ）ｍ（ＰｈＭｅＳｉＯ）nＳｉＭｅ2Ｃｌ、
ＣｌＭｅ2ＳｉＯ（Ｍｅ2ＳｉＯ）ｍ（Ｐｈ2ＳｉＯ）nＳｉＭｅ2Ｃｌ、
ＨＯＭｅ2ＳｉＯ（Ｍｅ2ＳｉＯ）ｎＳｉＭｅ2ＯＨ、
ＨＯＭｅ2ＳｉＯ（Ｍｅ2ＳｉＯ）ｍ（ＰｈＭｅＳｉＯ）nＳｉＭｅ2ＯＨ、
ＨＯＭｅ2ＳｉＯ（Ｍｅ2ＳｉＯ）ｍ（Ｐｈ2ＳｉＯ）nＳｉＭｅ2ＯＨ、
ＭｅＯＭｅ2ＳｉＯ（Ｍｅ2ＳｉＯ）ｎＳｉＭｅ2ＯＭｅ、
ＭｅＯＭｅ2ＳｉＯ（Ｍｅ2ＳｉＯ）ｍ（ＰｈＭｅＳｉＯ）nＳｉＭｅ2ＯＭｅ、
ＭｅＯＭｅ2ＳｉＯ（Ｍｅ2ＳｉＯ）ｍ（Ｐｈ2ＳｉＯ）nＳｉＭｅ2ＯＭｅ
（ここで、ｍ＝５〜１５０の整数（平均値）、ｎ＝５〜３００の整数（平均値））
等を例示することができる。
【００３２】
また、Ｒ3aＲ4bＳｉＯ(4-a-b)/2単位は、Ｒ3Ｒ4ＳｉＯ単位、Ｒ32Ｒ4ＳｉＯ0.5単位、Ｒ42ＳｉＯ単位、及びＲ3Ｒ42ＳｉＯ0.5単位から選ばれる１種のシロキサン単位又は２種以上のシロキサン単位の組み合わせであることを示す。その原料としては、Ｍｅ2ＶｉＳｉＣｌ、ＭｅＶｉＳｉＣｌ2、Ｐｈ2ＶｉＳｉＣｌ、ＰｈＶｉＳｉＣｌ2等のクロロシラン類、これらのクロロシランのそれぞれに対応するメトキシシラン類等のアルコキシシラン類などを例示することができる。
【００３３】
なお、本発明において、（Ａ）成分のオルガノポリシロキサンが「実質的にＲ1ＳｉＯ1.5単位、Ｒ22ＳｉＯ単位、及びＲ3aＲ4bＳｉＯ(4-a-b)/2単位からなり」とは（Ａ）成分を構成するシロキサン単位の９０モル％以上（９０〜１００モル％）、特には９５モル％以上（９５〜１００モル％）がこれら３種のシロキサン単位であって、０〜１０モル％、特には０〜５モル％がその他のシロキサン単位であってもよいことを意味する。具体的には、（Ａ）成分のオルガノポリシロキサンを上記の原料化合物の共加水分解及び縮合により製造する際には、Ｒ1ＳｉＯ1.5単位、Ｒ22ＳｉＯ単位及び／又はＲ3aＲ4bＳｉＯ(4-a-b)/2単位の他に、シラノール基を有するシロキサン単位が副生することがある。（Ａ）成分のオルガノポリシロキサンは、かかるシラノール基含有シロキサン単位を、通常、全シロキサン単位に対して１０モル％以下（０〜１０モル％）、好ましくは５モル％以下（０〜５モル％）程度含有するものであってもよい。上記シラノール基含有シロキサン単位としては、例えば、Ｒ1（ＨＯ）ＳｉＯ単位、Ｒ1（ＨＯ）2ＳｉＯ0.5単位、Ｒ22（ＨＯ）ＳｉＯ0.5単位、Ｒ3aＲ4b（ＨＯ）ＳｉＯ(3-a-b)/2単位、Ｒ3aＲ4b（ＨＯ）2ＳｉＯ(2-a-b)/2単位（ここで、Ｒ1〜Ｒ4、ａ及びｂは前記の通りである）が挙げられる。
【００３４】
−（Ｂ）樹脂構造のオルガノハイドロジェンポリシロキサン−
本発明組成物の重要な（Ｂ）成分である樹脂構造（即ち、三次元網状構造）のオルガノハイドロジェンポリシロキサンは、実質的にＲ1ＳｉＯ1.5単位、Ｒ22ＳｉＯ単位、及びＲ3cＨdＳｉＯ(4-c-d)/2単位からなり（ここで、Ｒ1、Ｒ2、Ｒ3は上記の通りであり、ｃは０，１又は２で、ｄは１又は２で、かつｃ＋ｄは２又は３である）、
上記Ｒ22ＳｉＯ単位の少なくとも一部が連続して繰り返してなり、その繰り返し数が５〜３００個、好ましくは１０〜３００個、より好ましくは１５〜２００個、更に好ましくは２０〜１００個である直鎖状のシロキサン構造を部分的に含有する樹脂構造のオルガノハイドロジェンポリシロキサンである。
【００３５】
なお、Ｒ22ＳｉＯ単位の少なくとも一部が連続して繰り返してなり、その繰り返し数が５〜３００個である構造とは、（Ａ）成分に関して上述した通り、（Ｂ）成分中に存在するＲ22ＳｉＯ単位の少なくとも一部、好ましくは５０モル％以上（５０〜１００モル％）、特には８０モル％以上（８０〜１００モル％）が、（Ｂ）成分の分子中で、前記一般式（１）で表される直鎖状ジオルガノポリシロキサン連鎖構造を形成していることを意味する。
【００３６】
（Ｂ）成分の分子中においても、Ｒ22ＳｉＯ単位はポリマー分子を直鎖状に延伸するように働き、Ｒ1ＳｉＯ1.5単位はポリマー分子を分岐させ或いは三次元網状化させる。Ｒ3cＨdＳｉＯ(4-c-d)/2単位の中のケイ素に結合した水素原子は、上述した（Ａ）成分が有するアルケニル基とヒドロシリル化付加反応することにより本発明の組成物を硬化させる役割を果たす。
【００３７】
（Ｂ）成分を構成する必須の三種のシロキサン単位のモル比、即ち、Ｒ1ＳｉＯ1.5単位：Ｒ22ＳｉＯ単位：Ｒ3cＨdＳｉＯ(4-c-d)/2単位のモル比は、９０〜２４：７５〜９：５０〜１、特に７０〜２８：７０〜２０：１０〜２（但し、合計で１００）であることが得られる硬化物の特性上好ましい。
【００３８】
また、この（Ｂ）成分のＧＰＣによるポリスチレン換算重量平均分子量は３，０００〜１，０００，０００、特に１０，０００〜１００，０００の範囲にあるものが作業性、硬化物の特性などの点から好適である。
【００３９】
このような樹脂構造のオルガノハイドロジェンポリシロキサンは、各単位の原料となる化合物を、生成ポリマー中で上記三種のシロキサン単位が所要のモル比となるように組み合わせ、共加水分解を行うことによって合成することができる。
【００４０】
ここで、Ｒ1ＳｉＯ1.5単位の原料としては、ＭｅＳｉＣｌ3、ＥｔＳｉＣｌ3、ＰｈＳｉＣｌ3、プロピルトリクロロシラン、シクロヘキシルトリクロロシランや、それぞれのクロロシランに対応するメトキシシランなどのアルコキシシラン等が例示できる。
【００４１】
Ｒ22ＳｉＯ単位の原料としては、
ＣｌＭｅ2ＳｉＯ（Ｍｅ2ＳｉＯ）nＳｉＭｅ2Ｃｌ、
ＣｌＭｅ2ＳｉＯ（Ｍｅ2ＳｉＯ）m（ＰｈＭｅＳｉＯ）nＳｉＭｅ2Ｃｌ、
ＣｌＭｅ2ＳｉＯ（Ｍｅ2ＳｉＯ）m（Ｐｈ2ＳｉＯ）nＳｉＭｅ2Ｃｌ、
ＨＯＭｅ2ＳｉＯ（Ｍｅ2ＳｉＯ）nＳｉＭｅ2ＯＨ、
ＨＯＭｅ2ＳｉＯ（Ｍｅ2ＳｉＯ）m（ＰｈＭｅＳｉＯ）nＳｉＭｅ2ＯＨ、
ＨＯＭｅ2ＳｉＯ（Ｍｅ2ＳｉＯ）m（Ｐｈ2ＳｉＯ）nＳｉＭｅ2ＯＨ、
ＭｅＯＭｅ2ＳｉＯ（Ｍｅ2ＳｉＯ）nＳｉＭｅ2ＯＭｅ、
ＭｅＯＭｅ2ＳｉＯ（Ｍｅ2ＳｉＯ）m（ＰｈＭｅＳｉＯ）nＳｉＭｅ2ＯＭｅ、
ＭｅＯＭｅ2ＳｉＯ（Ｍｅ2ＳｉＯ）m（Ｐｈ2ＳｉＯ）nＳｉＭｅ2ＯＭｅ
（ここで、ｍ＝５〜１５０の整数（平均値）、ｎ＝５〜３００の整数（平均値））
等を例示することができる。
【００４２】
また、Ｒ3cＨdＳｉＯ(4-c-d)/2単位は、Ｒ3ＨＳｉＯ単位、Ｒ32ＨＳｉＯ0.5単位、Ｈ2ＳｉＯ単位、Ｒ3Ｈ2ＳｉＯ0.5単位から選ばれる１種又は２種以上のシロキサン単位の任意の組み合わせであることを示し、その原料としては、Ｍｅ2ＨＳｉＣｌ、ＭｅＨＳｉＣｌ2、Ｐｈ2ＨＳｉＣｌ、ＰｈＨＳｉＣｌ2等のクロロシラン類、これらのクロロシラン類に対応するメトキシシラン類などのアルコキシシラン類などを例示することができる。
【００４３】
なお、本発明において、（Ｂ）成分のオルガノハイドロジェンポリシロキサンが「実質的にＲ1ＳｉＯ1.5単位、Ｒ22ＳｉＯ単位、及びＲ3cＨdＳｉＯ(4-c-d)/2単位からなり」とは（Ｂ）成分を構成するシロキサン単位の９０モル％以上（９０〜１００モル％）、特には９５モル％以上（９５〜１００モル％）がこれら３種のシロキサン単位であって、０〜１０モル％、特には０〜５モル％がその他のシロキサン単位であってもよいことを意味する。具体的には、（Ｂ）成分のオルガノポリシロキサンを上記の原料化合物の共加水分解及び縮合により製造する際には、Ｒ1ＳｉＯ1.5単位、Ｒ22ＳｉＯ単位、及びＲ3cＨdＳｉＯ(4-c-d)/2単位の他に、シラノール基を有するシロキサン単位が副生することがある。（Ｂ）成分のオルガノポリシロキサンは、かかるシラノール基含有シロキサン単位を、通常、全シロキサン単位に対して１０モル％以下（０〜１０モル％）、好ましくは５モル％以下（０〜５モル％）程度含有するものであってもよい。上記シラノール基含有シロキサン単位としては、例えば、Ｒ1（ＨＯ）ＳｉＯ単位、Ｒ1（ＨＯ）2ＳｉＯ0.5単位、Ｒ22（ＨＯ）ＳｉＯ0.5単位、Ｒ3cＨd（ＨＯ）ＳｉＯ(3-c-d)/2単位、Ｒ3cＨd（ＨＯ）2ＳｉＯ(2-c-d)/2単位（ここで、Ｒ１〜Ｒ３、ｃ及びｄは前記の通りである）が挙げられる。
【００４４】
（Ｂ）成分のオルガノハイドロジェンポリシロキサンの配合量は、（Ａ）成分中のビニル基及びアリル基の合計量に対する（Ｂ）成分中のケイ素原子に結合した水素原子（ＳｉＨ基）のモル比で０．１〜４．０となる量、特に好ましくは０．５〜３．０、更に好ましくは０．８〜２．０となる量であることが好ましい。０．１未満では硬化反応が進行せず、シリコーン硬化物を得ることが困難であり、４．０を超えると未反応のＳｉＨ基が硬化物中に多量に残存するため、硬化物の物性が経時的に変化する原因となるため好ましくない。
【００４５】
−（Ｃ）白金族金属系触媒−
この触媒成分は、本発明の組成物の付加硬化反応を促進させるために配合されるものであり、白金系、パラジウム系、ロジウム系のものがある。コスト等の見地から白金、白金黒、塩化白金酸などの白金系のもの、例えば、Ｈ2ＰｔＣｌ6・ｍＨ2Ｏ，Ｋ2ＰｔＣｌ6，ＫＨＰｔＣｌ6・ｍＨ2Ｏ，Ｋ2ＰｔＣｌ4，Ｋ2ＰｔＣｌ4・ｍＨ2Ｏ，ＰｔＯ2・ｍＨ2Ｏ，（ｍは、正の整数）等や、これらと、オレフィン等の炭化水素、アルコール又はビニル基含有オルガノポリシロキサンとの錯体等を例示することができる。これらの触媒は一種単独でも、２種以上の組み合わせでも使用することができる。
【００４６】
（Ｃ）成分の配合量は、硬化のための有効量でよく、通常、前記（Ａ）及び（Ｂ）成分の合計量に対して白金族金属として質量換算で０．１〜５００ｐｐｍ、特に好ましくは０．５〜１００ｐｐｍの範囲で使用される。
【００４７】
−その他の配合剤−
本発明に用いられる熱硬化性樹脂組成物には、上述した成分以外にも、必要に応じて、それ自体公知の各種の添加剤を配合することができる。
【００４８】
・・接着助剤：
また、本発明の組成物には、接着性を付与するため、接着助剤を必要に応じて添加できる。接着助剤としては、シリコーン系なら例えば、一分子中にケイ素原子に結合した水素原子（ＳｉＨ基）、ケイ素原子に結合したアルケニル基（例えばＳｉ−ＣＨ＝ＣＨ2基）、アルコキシシリル基（例えばトリメトキシシリル基）、エポキシ基（例えばグリシドキシプロピル基、３，４−エポキシシクロヘキシルエチル基）から選ばれる官能性基を少なくとも２種、好ましくは２種又は３種含有する直鎖状又は環状のケイ素原子数４〜５０個、好ましくは４〜２０個程度のオルガノシロキサンオリゴマー、下記一般式（２）で示されるオルガノオキシシリル変性イソシアヌレート化合物及び／又はその加水分解縮合物（オルガノシロキサン変性イソシアヌレート化合物）などが挙げられる。
【００４９】
【化２】
0005545601.tif 000003
【００５０】
〔式中、Ｒ19は、下記式（３）
【００５１】
【化３】
0005545601.tif 000004
【００５２】
（ここで、Ｒ20は水素原子又は炭素原子数１〜６の一価炭化水素基であり、ｓは１〜６、特に１〜４の整数である。）
で表される有機基、又は脂肪族不飽和結合を含有する一価炭化水素基であるが、Ｒ19の少なくとも１個は式（３）の有機基である。〕
【００５３】
一般式（２）におけるＲ19の脂肪族不飽和結合を含有する一価炭化水素基としては、ビニル基、アリル基、プロペニル基、イソプロペニル基、ブテニル基、イソブテニル基、ペンテニル基、ヘキセニル基等の炭素原子数２〜８、特に２〜６のアルケニル基、シクロヘキセニル基等の炭素原子数６〜８のシクロアルケニル基などが挙げられる。また、式（３）におけるＲ20の一価炭化水素基としては、例えば、メチル基、エチル基、プロピル基、イソプロピル基、ブチル基、イソブチル基、ｔｅｒｔ−ブチル基、ペンチル基、ヘキシル基、シクロヘキシル基等のアルキル基、上記Ｒ19について例示したアルケニル基及びシクロアルケニル基、さらにフェニル基等のアリール基などの炭素原子数１〜８、特に１〜６の一価炭化水素基が挙げられ、好ましくはアルキル基である。
【００５４】
さらに、接着助剤としては、１，５−グリシドキシプロピル−１，３，５，７−テトラメチルシクロテトラシロキサン、１−グリシドキシプロピル−５−トリメトキシシリルエチル−１，３，５，７−テトラメチルシクロテトラシロキサン等、並びに、下記式に示される化合物が例示される。
【００５５】
【化４】
0005545601.tif 000005
【００５６】
（式中、ｇ及びｈは各々０〜５０の範囲の正の整数であって、しかもｇ＋ｈが２〜５０、好ましくは４〜２０を満足するものである。）
【００５７】
【化５】
0005545601.tif 000006
【００５８】
【化６】
0005545601.tif 000007
【００５９】
上記の有機ケイ素化合物のうち、得られる硬化物に特に良好な接着性をもたらす化合物としては、一分子中にケイ素原子結合アルコキシ基と、アルケニル基もしくはケイ素原子結合水素原子（ＳｉＨ基）とを有する有機ケイ素化合物である。
【００６０】
上述した接着助剤の中でも、例えば、γ−グリシドキシプロピルトリメトキシシラン、γ−グリシドキシプロピルメチルジエトキシシラン、β−（３，４−エポキシシクロヘキシル）エチルトリメトキシシラン等のエポキシ官能性アルコキシシラン、Ｎ−β（アミノエチル）−γ−アミノプロピルトリメトキシシラン、γ−アミノプロピルトリエトキシシラン、Ｎ−フェニル−γ−アミノプロピルトリメトキシシラン等のアミノ官能性アルコキシシラン、γ−メルカプトプロピルトリメトキシシラン等のメルカプト官能性アルコキシシランなどを用いることが好ましい。
【００６１】
接着助剤の配合量は、（Ａ）、（Ｂ）、（Ｃ）成分の合計１００質量部に対して、通常１０質量部以下（即ち、０〜１０質量部）、好ましくは０．１〜８質量部、より好ましくは０．２〜５質量部程度配合することができる。多すぎると硬化物の硬度に悪影響を及ぼしたり表面タック性を高めたりする恐れがある。
【００６２】
・・硬化抑制剤：
本発明に用いられる熱硬化性シリコーン樹脂組成物が付加硬化型シリコーン樹脂組成物である場合には、必要に応じて適宜硬化抑制剤を配合することができる。硬化抑制剤としては、例えば、テトラメチルテトラビニルシクロテトラシロキサンのようなビニル基高含有オルガノポリシロキサン、トリアリルイソシアヌレート、アルキルマレエート、アセチレンアルコール類及びそのシラン変性物及びシロキサン変性物、ハイドロパーオキサイド、テトラメチルエチレンジアミン、ベンゾトリアゾール及びこれらの混合物からなる群から選ばれる化合物等が挙げられる。硬化抑制剤は樹脂成分１００質量部当り通常０．００１〜１．０質量部、好ましくは０．００５〜０．５質量部添加される。
等が挙げられる。
【００６３】
・熱硬化性エポキシ・シリコーン混成樹脂組成物
熱硬化性エポキシ・シリコーン混成樹脂組成物とは、樹脂成分として、エポキシ樹脂とシリコーン樹脂とが化学的に結合したハイブリッド樹脂を含む組成物である（例えば、特開２０１１−７４３５９号公報）。これらの樹脂組成物は、硬化により相互貫入ポリマーネットワーク（ＩＰＮ）を形成する。このＩＰＮは化学結合によって相互に連結したこれら２つの樹脂材料に由来しており、それゆえにＩＰＮ構造の形成なしに作られた単なる２つの配合物と比較して優れた性質（耐磨耗性、靭性など）を提供するものである。
エポキシ・シリコーン混成樹脂は、特に耐光耐熱に優れる脂環式エポキシ、イソシアヌル酸骨格を持つエポキシ樹脂を酸無水物などの硬化剤を用い、５０〜１００℃程度の温度で反応させＢステージ化した後、蛍光体を混合してシート化したものが好適である。
【００６４】
ｂ．蛍光体
蛍光体は、公知の蛍光体であればいずれのものであってもよい。例えば、窒化物系半導体を発光層とする半導体発光ダイオードからの光を吸収し異なる波長の光に波長変換するものであればよい。例えば、Ｅｕ、Ｃｅ等のランタノイド系元素で主に賦活される窒化物系蛍光体・酸窒化物系蛍光体、Ｅｕ等のランタノイド系、Ｍｎ等の遷移金属系の元素により主に賦活されるアルカリ土類ハロゲンアパタイト蛍光体、アルカリ土類金属ホウ酸ハロゲン蛍光体、アルカリ土類金属アルミン酸塩蛍光体、アルカリ土類ケイ酸塩蛍光体、アルカリ土類硫化物蛍光体、アルカリ土類チオガレート蛍光体、アルカリ土類窒化ケイ素蛍光体、ゲルマン酸塩蛍光体、又は、Ｃｅ等のランタノイド系元素で主に賦活される希土類アルミン酸塩蛍光体、希土類ケイ酸塩蛍光体又はＥｕ等のランタノイド系元素で主に賦活される有機及び有機錯体蛍光体、Ｃａ−Ａｌ−Ｓｉ−Ｏ−Ｎ系オキシ窒化物ガラス蛍光体等から選ばれる少なくともいずれか１以上であることが好ましい。具体例として、下記の蛍光体を使用することができるが、これに限定されない。
【００６５】
Ｅｕ、Ｃｅ等のランタノイド系元素で主に賦活される窒化物系蛍光体は、Ｍ２Ｓｉ５Ｎ８：Ｅｕ（Ｍは、Ｓｒ、Ｃａ、Ｂａ、Ｍｇ、Ｚｎから選ばれる少なくとも１種である。）などがある。また、Ｍ２Ｓｉ５Ｎ８：ＥｕのほかＭＳｉ７Ｎ１０：Ｅｕ、Ｍ１．８Ｓｉ５Ｏ０．２Ｎ８：Ｅｕ、Ｍ０．９Ｓｉ７Ｏ０．１Ｎ１０：Ｅｕ（Ｍは、Ｓｒ、Ｃａ、Ｂａ、Ｍｇ、Ｚｎから選ばれる少なくとも１種である。）などもある。
【００６６】
Ｅｕ、Ｃｅ等のランタノイド系元素で主に賦活される酸窒化物系蛍光体は、ＭＳｉ２Ｏ２Ｎ２：Ｅｕ（Ｍは、Ｓｒ、Ｃａ、Ｂａ、Ｍｇ、Ｚｎから選ばれる少なくとも１種である。）などがある。
【００６７】
Ｅｕ等のランタノイド系、Ｍｎ等の遷移金属系の元素により主に賦活されるアルカリ土類ハロゲンアパタイト蛍光体には、Ｍ５（ＰＯ４）３Ｘ：Ｒ（Ｍは、Ｓｒ、Ｃａ、Ｂａ、Ｍｇ、Ｚｎから選ばれる少なくとも１種である。Ｘは、Ｆ、Ｃｌ、Ｂｒ、Ｉから選ばれる少なくとも１種である。Ｒは、Ｅｕ、Ｍｎ、ＥｕとＭｎ、のいずれか１種以上である。）などがある。
【００６８】
アルカリ土類金属ホウ酸ハロゲン蛍光体には、Ｍ２Ｂ５Ｏ９Ｘ：Ｒ（Ｍは、Ｓｒ、Ｃａ、Ｂａ、Ｍｇ、Ｚｎから選ばれる少なくとも１種である。Ｘは、Ｆ、Ｃｌ、Ｂｒ、Ｉから選ばれる少なくとも１種である。Ｒは、Ｅｕ、Ｍｎ、ＥｕとＭｎ、のいずれか１以上である。）などがある。
【００６９】
アルカリ土類金属アルミン酸塩蛍光体には、ＳｒＡｌ２Ｏ４：Ｒ、Ｓｒ４Ａｌ１４Ｏ２５：Ｒ、ＣａＡｌ２Ｏ４：Ｒ、ＢａＭｇ２Ａｌ１６Ｏ２７：Ｒ、ＢａＭｇ２Ａｌ１６Ｏ１２：Ｒ、ＢａＭｇＡｌ１０Ｏ１７：Ｒ（Ｒは、Ｅｕ、Ｍｎ、ＥｕとＭｎ、のいずれか１種以上である。）などがある。
【００７０】
アルカリ土類硫化物蛍光体には、Ｌａ２Ｏ２Ｓ：Ｅｕ、Ｙ２Ｏ２Ｓ：Ｅｕ、Ｇｄ２Ｏ２Ｓ：Ｅｕなどがある。
【００７１】
Ｃｅ等のランタノイド系元素で主に賦活される希土類アルミン酸塩蛍光体には、Ｙ３Ａｌ５Ｏ１２：Ｃｅ、（Ｙ０．８Ｇｄ０．２）３Ａｌ５Ｏ１２：Ｃｅ、Ｙ３（Ａｌ０．８Ｇａ０．２）５Ｏ１２：Ｃｅ、（Ｙ，Ｇｄ）３（Ａｌ，Ｇａ）５Ｏ１２の組成式で表されるＹＡＧ系蛍光体などがある。また、Ｙの一部若しくは全部をＴｂ、Ｌｕ等で置換したＴｂ３Ａｌ５Ｏ１２：Ｃｅ、Ｌｕ３Ａｌ５Ｏ１２：Ｃｅなどもある。
【００７２】
その他の蛍光体には、ＺｎＳ：Ｅｕ、Ｚｎ２ＧｅＯ４：Ｍｎ、ＭＧａ２Ｓ４：Ｅｕ（Ｍは、Ｓｒ、Ｃａ、Ｂａ、Ｍｇ、Ｚｎから選ばれる少なくとも１種である。Ｘは、Ｆ、Ｃｌ、Ｂｒ、Ｉから選ばれる少なくとも１種である。）などがある。
【００７３】
上述の蛍光体は、所望に応じてＥｕに代えて、又は、Ｅｕに加えてＴｂ、Ｃｕ、Ａｇ、Ａｕ、Ｃｒ、Ｎｄ、Ｄｙ、Ｃｏ、Ｎｉ、Ｔｉから選択される１種以上を含有させることもできる。
【００７４】
Ｃａ−Ａｌ−Ｓｉ−Ｏ−Ｎ系オキシ窒化物ガラス蛍光体とは、モル％表示で、ＣａＣＯ３ をＣａＯに換算して２０〜５０モル％、Ａｌ２Ｏ３を０〜３０モル％、ＳｉＯを２５〜６０モル％、ＡｌＮを５〜５０モル％、希土類酸化物または遷移金属酸化物を０．１〜２０モル％とし、５成分の合計が１００モル％となるオキシ窒化物ガラスを母体材料とした蛍光体である。尚、オキシ窒化物ガラスを母体材料とした蛍光体では、窒素含有量が１５ｗｔ％以下であることが好ましく、希土類酸化物イオンの他に増感剤となる他の希土類元素イオンを希土類酸化物として蛍光ガラス中に０．１〜１０モル％の範囲の含有量で共賦活剤として含むことが好ましい。
【００７５】
また、上記蛍光体以外の蛍光体であって、同様の性能、効果を有する蛍光体も使用することができる。
【００７６】
蛍光体を樹脂組成物中に高充填しても未硬化の波長変換シートが適度な引張強さと弾性を有していることが、ＬＥＤ素子表面への貼りつけ工程で必要である。そのため、その粒子の球形度が０．７〜１．０の範囲にあるものが全粒子の６０％以上であることが好ましく、７０％以上であることがより好ましく、８０％以上であることがさらに好ましい。かつ、また、同じ理由で、蛍光体の平均粒径はシート厚みの６０％以下であることが好ましく、５０％以下であることがより好ましく、２０〜５０％であることがさらに好ましい。ここで、「球形度」とは、ＳＥＭ観察における粉体粒子の最長径に対する最短径の比率により測定した値である。
また、「平均粒径」とは、レーザー光回折法による粒度分布測定装置における累積重量平均値Ｄ５０（又はメジアン値）として求めた値である。
【００７７】
蛍光体の形状は、蛍光体を破砕した破砕状のもの、結晶成長の条件を制御して製造した角が取れた球状に近いもの、更には造粒や溶射などにより製造した球状のものなど種々のものがある。なかでも本発明に効果的な蛍光体は上述のように粒子の球形度が０．７〜１．０のものである。破砕状のものでも球形度の高い蛍光体を混合することで高充填化が可能となる。
【００７８】
粒径は、例えば、シーラスレーザー測定装置などのレーザー光回折法による粒度分布測定することができる。使用可能な蛍光体の粒径の範囲としてはサブμｍの粒子〜シート厚みの９０％レベルの粒子を含んだものである。なかでも、粒度分布に少なくとも２個以上のピークを持ったものが望ましい。２個以上のピークを有する粒度分布とするためには、２種類以上の粒度の蛍光体を混合しても、直接蛍光体製造時に２個以上のピークを持ったものを製造してもよい。
【００７９】
また、蛍光体粒子の最大粒径は、本発明の波長変換シート中の熱硬化性樹脂組成物層の厚みの９０％以下であることが好ましく、８０％以下であることがより好ましく、７０〜３０％の範囲がさらに好ましい。蛍光体粒子の最大粒径が大きすぎると、該シート中の蛍光体の分布が不均一になるやすくなるため望ましくない。
【００８０】
本発明に用いられる熱硬化性樹脂組成物において、蛍光体の含有量は樹脂成分１００質量部に対し１００〜２０００質量部であり、好ましくは１００質量部を超え、２０００質量部以下であり、より好ましくは２００〜１８００質量部であり、さらに好ましくは２００〜１６００質量部である。
【００８１】
ｃ．その他の成分
・・無機充填剤：
例えば、ヒュームドシリカ、ヒュームド二酸化チタン、ヒュームドアルミナ等の補強性無機充填剤、溶融シリカ、アルミナ、炭酸カルシウム、ケイ酸カルシウム、二酸化チタン、酸化第二鉄、酸化亜鉛等の非補強性無機充填剤等を挙げることができる。これらの無機充填剤は、合計で、（Ａ）及び（Ｂ）成分の合計量１００質量部当り６００質量部以下（０〜６００質量部）の範囲で適宜配合することができる。
【００８２】
ｄ．性状
本発明に用いられる熱硬化性樹脂組成物、ひいては該組成物からなり、波長変換シートを構成する組成物層は未硬化状態において常温で可塑性固体もしくは半固体の状態である。よって本発明の波長変換シートは加熱することで容易に軟化する。そのために金線などに損傷を与えることなく狭い空間にも入り込むことができ、その後の硬化により十分な被覆、封止を達成する。
【００８３】
ｅ．調製
本発明の蛍光体高充填波長変換シートは、まず、前述した樹脂成分、蛍光体、及びその他の所要の成分を均一に混合することによって熱硬化性樹脂組成物を調製する。その場合に、組成物がエポキシ樹脂組成物であるか、シリコーン樹脂組成物であるか、混成樹脂であるかにより公知の必要かつ適切な措置がとられる。例えば、付加硬化型シリコーン樹脂組成物の場合には、蛍光体以外の成分を含む組成物を調製又は用意し、この組成物と蛍光体を溶剤に溶解しボールミル等の混合機を用い均一に混合してもよい。なお、公知のように、硬化が進行しないように諸成分を２液に分けて保存し、使用時に２液を混合して次工程に供されてもよいし、前述したアセチレンアルコール等の硬化抑制剤を少量添加して１液として用いることもできる。
【００８４】
本発明のシリコーン波長変換シートを製造するには、例えば、上記のように用意した熱硬化性シリコーン樹脂組成物を剥離フィルム上にフィルムコータや熱プレス機でシート状に加工する。該シートの厚みは、通常１０〜１００μｍ、好ましくは２０〜１００μｍである。薄すぎると蛍光体が均一に分散した、厚みが一定のシートが作りづらく、また厚すぎると蛍光体の濃度低下によって波長変換効率が低下する恐れがある。こうして製造した波長変換シートは通常冷凍して保存する。
【００８５】
２．発光半導体装置の製造方法
本発明の波長変換シートを用いてＬＥＤ素子を封止し、発光半導体装置を製造する方法を、熱硬化性樹脂組成物がシリコーン樹脂組成物である場合を例に説明するが、他の熱硬化性樹脂組成物の場合も同様である。
【００８６】
例えば、外部接続端子を有するセラミックス製基板上に青色ＬＥＤを樹脂ダイボンド材で接合した後、外部接続端子とＬＥＤ素子とを金線を使用し接続する。この形式のＬＥＤ装置を封止するには本発明の蛍光体含有シリコーン樹脂波長変換シートをＬＥＤ搭載基板全体が被覆できるように貼付し、加熱してＬＥＤ素子全体を硬化する。
【００８７】
本発明のシリコーン樹脂波長変換シートは加熱することで容易に軟化し一旦粘度が僅かに低下することから、金線上に貼付しても金線にダメージを与えることなく被覆を遂行でき、その後硬化することができる。通常、この方式で封止した多数のＬＥＤ素子を搭載した基板上の波長変換樹脂層を、次に透明な熱硬化性シリコーン樹脂で注型や成形によって封止被覆し、硬化する。その後にダイシングし個片化する。外部端子との接続が金線の変わりに金バンプなどで接合するタイプのＬＥＤ装置においても金線接続の場合同様に封止することができる。
【００８８】
また、リフレクター内に搭載されたＬＥＤ素子の場合は蛍光体含有シリコーン樹脂波長変換シートをＬＥＤ素子と外部接続端子と接続した金線が被覆されるように貼付し、加熱し硬化させる。その後、透明なシリコーン樹脂をリフレクターに注入し、硬化させることで発光半導体装置を製造することが出来る。
本発明による発光半導体装置は、従来の蛍光体を含有する注型用シリコーン樹脂を流し込んで、蛍光体を沈降させ硬化させる方式に比べ色ずれもなく、均一な白色光を効率よく生産できる。
【００８９】
フリップチップ形式で基板とＬＥＤ素子を接合する場合は、あらかじめＬＥＤ素子と基板を金バンプなどで接合した後、シリカなどを含有するシリコーン樹脂やエポキシ樹脂からなるアンダーフィル材を注入し、硬化させバンプと素子の保護を行う。その後、蛍光体含有シリコーン樹脂波長変換シートをＬＥＤ素子表面に貼付し、加熱することで波長変換シートを硬化させ、蛍光体分散波長変換層を形成する。波長変換シートの蛍光体含有量や厚みで波長変換後の光の色合いや封止形状を制御することができる。
【００９０】
なお、波長変換シートのＬＥＤ素子上への圧着は、通常、常温〜３００℃で、１０ＭＰａ以下（通常０．０１〜１０のＭＰａ）加圧下で行うことができ、好ましくは５ＭＰａ以下（例えば０．１〜５ＭＰａ）、特には０．５〜５ＭＰａである。
【００９１】
本発明の波長変換シートは、前述したように、未硬化状態で可塑性固体又は半固体の状態であるが、該未硬化状態はＡステージ（未反応）状態でもＢステージ状態でもよい。該波長変換シートは５０℃以上の温度で硬化し始めるが、現象的には固化する前に一旦僅かに軟化する。そのため、金線で接続されているようなＬＥＤも金線を変形させることなく封止することができる。
Ａステージ（未反応状態）では加熱時の粘度が低くなりすぎる場合、あらかじめ５０℃〜１００℃の温度雰囲気下で希望する粘度になるまで放置し、反応を進めることができる。これは本発明の範囲内で自由に選択できる内容である。
【００９２】
波長変換シートの硬化は、通常５０〜２００℃、特に７０〜１８０℃で１〜３０分、特に２〜１０分である。また、５０〜２００℃、特に７０〜１８０℃で０．１〜１０時間、特に１〜４時間のポストキュアを行うことができる。
【００９３】
以下、合成例及び実施例と比較例を示し、本発明を具体的に説明するが、本発明は下記の実施例に制限されるものではない。なお、下記例で粘度は２５℃の値である。また、重量平均分子量はゲルパーミエーションクロマトグラフィー（ＧＰＣ）により測定したポリスチレン換算値である。Ｐｈはフェニル基、Ｍｅはメチル基、Ｖｉはビニル基を示す。
【００９４】
［合成例１］
−ビニル基含有オルガノポリシロキサン樹脂（Ａ１）−
ＰｈＳｉＣｌ3で示されるオルガノシラン：２７ｍｏｌ、ＣｌＭｅ2ＳｉＯ（Ｍｅ2ＳｉＯ）33ＳｉＭｅ2Ｃｌ：１ｍｏｌ、ＭｅＶｉＳｉＣｌ2：３ｍｏｌをトルエン溶媒に溶解後、水中に滴下し、共加水分解し、更に水洗、アルカリ洗浄にて中和、脱水後、溶剤をストリップし、ビニル基含有樹脂（Ａ１）を合成した。この樹脂は、構成するシロキサン単位及び［-ＳｉＭｅ2Ｏ-（Ｍｅ2ＳｉＯ）１３-ＳｉＭｅ2Ｏ２／２］で表される構造の構成比が式：[ＰｈＳｉＯ３／２]０．２７[-ＳｉＭｅ2Ｏ-（Ｍｅ2ＳｉＯ）３３-ＳｉＭｅ2Ｏ２／２] ０．０１[ＭｅＶｉＳｉＯ２／２] ０．０３で示される。この樹脂の重量平均分子量は６２，０００、融点は６０℃であった。
【００９５】
［合成例２］
−ヒドロシリル基含有オルガノポリシロキサン樹脂（Ｂ１）−
ＰｈＳｉＣｌ3で示されるオルガノシラン：２７ｍｏｌ、ＣｌＭｅ2ＳｉＯ（Ｍｅ2ＳｉＯ）33ＳｉＭｅ2Ｃｌ：１ｍｏｌ、ＭｅＨＳｉＣｌ2：３ｍｏｌをトルエン溶媒に溶解後、水中に滴下し、共加水分解し、更に水洗、アルカリ洗浄にて中和、脱水後、溶剤をストリップし、ヒドロシリル基含有樹脂（Ｂ１）を合成した。この樹脂は、構成するシロキサン単位及び［-ＳｉＭｅ2Ｏ-（Ｍｅ2ＳｉＯ）３３-ＳｉＭｅ2Ｏ２／２］で表される構造の構成比が式：[ＰｈＳｉＯ３／２]０．２７[-ＳｉＭｅ2Ｏ-（Ｍｅ2ＳｉＯ）３３-ＳｉＭｅ2Ｏ２／２] ０．０１[ＭｅＶｉＳｉＯ２／２] ０．０３で示される。この樹脂の重量平均分子量は５８，０００、融点は５８℃であった。
【００９６】
［実施例１〜５、比較例１〜３］
各実施例、各比較例において、合成例１のビニル基含有樹脂（Ａ１）、合成例２のヒドロシリル基含有樹脂（Ｂ１）、反応抑制剤としてアセチレンアルコール系のエチニルシクロヘキサノール、塩化白金酸のオクチルアルコール変性溶液、蛍光体、および溶剤としてシクロヘキサノンを表１に示した量で配合した。こうして得られた混合物を６０℃に加温したプラネタリーミキサーでよく攪拌し、シリコーン樹脂組成物を調製し、常温まで冷却した。いずれの実施例及び比較例の組成物も可塑性の固体状態であった。
【００９７】
こうして得た組成物をフィルムコーター（井上金属製）にてフッ素樹脂製ＥＴＦＥフィルム（ベースフィルム）上に塗布し８０℃で５分間乾燥して、厚さ５０μｍのシートに成形した。その後、ベースフィルムと反対側の樹脂層露出面にフッ素樹脂製ＥＴＦＥフィルム（カバーフィルム）を貼付して両面がＥＴＦＥフィルムで保護された波長変換シートを作成した。
【００９８】
【表１】
0005545601.tif 000008
【００９９】
【表２】
0005545601.tif 000009
【０１００】
〔実施例７〜８〕
各実施例において、エポキシ樹脂（ＴＥＰＩＣ−Ｓ）、酸無水物（リカシッドＭＨ）、エポキシ基含有シリコーン樹脂、酸化防止剤（亜燐酸トリフェニル）、及び触媒（２Ｅ４ＭＺ）を表３に示される量を計量し、プラネタリーミキサーに入れ、８０℃で１０時間混合反応させた。得られた反応生成物をメチルエチルケトンに溶解し、表３に示される所量の蛍光体を添加し、混合することで蛍光体含有エポキシ樹脂組成物を得た。いずれの実施例の組成物も可塑性の固体状態であった。使用した材料の詳細は次の通りである。
【０１０１】
・エポキシ樹脂：トリス（２，３−エポキシプロピル）イソシアネート（商品名：ＴＥＰＩＣ−Ｓ、日産化学（株）製）
・酸無水物：メチルヘキサヒドロ無水フタル酸（商品名：リカシッドＭＨ、新日本理化（株）製）
・酸化防止剤：亜燐酸トリフェニル（和光純薬（株）製）
・触媒：２−エチル−４−メチルイミダゾール（２Ｅ４ＭＺ：四国化成（株）製）
【０１０２】
得られた組成物を、それぞれフィルムコーター（井上金属製）にてフッ素樹脂製ＥＴＦＥフィルム（ベースフィルム）上に塗布し、８０℃で５分間乾燥して、厚さ５０μｍのシートに成形した。その後、ベースフィルムと反対側の樹脂層露出面にフッ素樹脂製ＥＴＦＥフィルム（カバーフィルム）を貼付して両面がＥＴＦＥフィルムで保護された波長変換シートを作成した。
【０１０３】
【表３】
0005545601.tif 000010
【０１０４】
実施例１〜８と比較例１〜３で製造した波長変換シートの未硬化状態でのシート特性と１５０℃で３０分硬化させた後のシート特性を調べ、次の基準で評価した。結果を表４に記載した。
【０１０５】
・未硬化状態の性状：
シートの厚さの均一性、シート内部組織の均一性、表面の滑らかさ等の外観を調べ、いずれについても良好なものを「良好」と評価し、いずれかにおいて欠陥が認められたものはその欠陥を示した。欠陥の有無については、顕微鏡の透過光によって目視観察することで確認した。
・加熱硬化後のシート特性
ＪＩＳ Ｋ ６２５１に従って、引張強さ、曲げ強さ、及び弾性率を測定した。
【０１０６】
【表４】
0005545601.tif 000011
【０１０７】
〔実施例９〕
（セラミックス基板上のＬＥＤ素子の封止）
セラミックス基板上にＧａＮ系ＬＥＤ素子をフリップチップ方式で搭載し、シリカを６０質量％含有するシリコーンアンダーフィル材で該素子をセラミックス基板に結合した。その後、実施例１、３、５及び比較例１の各々で得られた波長変換シートを剥離フィルム（即ち、ベースフィルム及びカバーフィルム）ごとチップサイズに切断して小片化した。得られたシート片の片面の剥離フィルムを剥がして露出させたシリコーン樹脂面をＬＥＤチップに貼り付けた後、他方の剥離フィルムを除去した。次に、１５０℃で５分間加熱した。ＬＥＤ素子上でシリコーン樹脂シートが僅かに軟化後硬化し、素子全体を覆う蛍光体含有樹脂層を形成した。更にこれを１５０℃で６０分間加熱して２次硬化させた。こうして蛍光体含有シリコーン樹脂層で被覆されたフリップチップ構造の発光半導体（ＬＥＤ）装置を作製した。ＬＥＤ各３個を発光させて大塚電子製ＬＥＤ光学特性モニタ（商品名：ＬＥ−３４００）により色度を測定した。
【０１０８】
〔実施例１０〕
（リフレクター内に搭載したＬＥＤ素子の封止）
実施例１で得られた波長変換シートを用いて、リフレクターに搭載したＧａＮ系ＬＥＤ素子の封止を行うため、剥離フィルムごとチップサイズに切断して小片化した。ＬＥＤ素子はリフレクター内にシリコーン樹脂ダイボンド材で接着、搭載し、ＬＥＤ素子と外部電極とは金線で接合した。
【０１０９】
得られたフィルム片を蛍光体含有シリコーン樹脂側がＬＥＤチップに接触するようにＧａＮ系ＬＥＤ素子３上に載せた後、剥離フィルムを除去した。次に、１５０℃で５分間加熱したところ、ＬＥＤ素子上でシリコーン樹脂シートが僅かに軟化した後に素子全体を被覆た状態で硬化し、蛍光体含有樹脂層が形成された。更にこれを１５０℃で６０分間加熱して２次硬化させた。その後、リフレクターに透明封止材（ＬＰＳ５５４７：信越化学（株）製）を注型し１２０℃で３０分、更に１５０℃で１時間硬化させることでフレクター搭載の発光半導体（ＬＥＤ）装置を作製した。ＬＥＤ各３個を発光させてＬＰ−３４００により色度を測定した。
【０１１０】
〔比較例４〕
（リフレクター内に搭載したＬＥＤ素子の封止）
ＧａＮ系ＬＥＤ素子をリフレクター内にシリコーン樹脂ダイボンド材で接着、搭載し、該ＬＥＤ素子と外部電極とは金線で接合した。
【０１１１】
次に透明封止材（ＬＰＳ５５４７：信越化学（株）製）１００質量部に、実施例１で使用した蛍光体（ＹＡＧ−１）を２００質量部均一に混合して得た混合物をリフレクター内全体が被覆できる量注入し、６０℃で３０分、次いで１２０℃で１時間、更に１５０℃で１時間加熱して硬化させることで発光半導体装置を作製した。LＥＤ各３個を発光させて大塚電子製（ＬＥ−３４００）により色度を測定した。
【０１１２】
＜評価＞
・発光半導体装置内の蛍光体の分散性
蛍光体の発光半導体装置内での分散性を確認するため、実施例１０と比較例４で作製したリフレクター内に搭載したＬＥＤ素子を被覆樹脂層とともにそれぞれ１０個切断し、断面から、素子上に形成された樹脂層における蛍光体分散層の厚みを顕微鏡で測定した。
【０１１３】
その結果、本発明の波長変換シートを使用した実施例１０の場合は素子上に蛍光体が均一に分散した層が４８〜５１μｍの厚みで形成されていたのに対し、比較例４の場合は蛍光体の沈降が不十分で素子から上方１００μｍ程度のところから蛍光体が存在し、素子に近づくにつれて蛍光体の密度が徐々に高くなっていた。蛍光体の分散状態としては不均一な状態であった。
【０１１４】
・色度、輝度の測定
実施例１、３、５、６、１０と比較例１、４で作製した発光半導体装置各３個を発光させてＬＥ−３４００により色度のバラつき及び輝度を測定した。結果を表５に示した。
【０１１５】
【表５】
0005545601.tif 000012
【０１１６】
本発明の蛍光体高充填シートを用いることで均一な、色ずれのない発光半導体装置を得ることができる。
【産業上の利用可能性】
【０１１７】
本発明の波長変換シートはＬＥＤ素子から発光される光の波長の効率的変換を可能にし、発光半導体装置の製造に有用である。